FR 3008636 A1 20150123 FR 1357047 A 20130718 L'invention concerne un flux de soudage à base de lithium permettant d'améliorer le détachement du laitier lors du soudage des aciers à forte teneur en chrome, c'est-à-dire contenant plus de 5% en masse de chrome, en particulier les aciers contenant de 7 à 13% en masse de chrome, ainsi qu'un procédé de soudage à l'arc submergé desdits aciers à forte teneur en chrome mettant en oeuvre un tel flux de soudage à base de lithium. Les aciers au carbone contenant typiquement de 7 à 13% en masse de chrome, encore appelés nuances 7-13% Cr, sont couramment utilisés pour fabriquer des matériels devant résister à des conditions extrêmes, notamment de fluage et d'oxydation. Par exemple, le document EP-A-277065 propose un acier amagnétique au manganèse et au chrome résistant à la corrosion sous contrainte en milieu chloruré qui contient au plus 0,06 % de carbone, de 19 à 26 % de manganèse, de 7 à 13 % de chrome, environ 0,3 % d'azote et 0,6 % de silicium et des teneurs résiduelles en nickel et molybdène inférieures à 0,2 et 0,1 % respectivement, le reste étant constitué par du fer. Cet acier est utilisé pour fabriquer un élément tubulaire d'une colonne de forage. De façon générale, les aciers à forte teneur en chrome, c'est-à-dire d'au moins 5 à 7%, sont utilisés pour fabriquer des éléments, en particulier des tubes. Ces aciers à forte teneur en chrome sont généralement soudés par mise en oeuvre d'un procédé de soudage à l'arc submergé utilisant un flux de soudage venant protéger le joint de soudure pendant la formation du cordon de soudage. Les flux de soudage sont habituellement formés de poudres et/ou de particules de différents composés ayant une granulométrie typiquement comprise entre 0.27 et 2.03 mm, par exemple des composés de type magnésie, alumine, spath fluor... Ainsi, le document EP-A-2376256 enseigne un flux aggloméré de soudage comprenant, exprimé en % en poids de flux, de 0.1 à 0.6% de carbone, de 0.3 à 3% de manganèse, moins de 0.006% de soufre, moins de 0.015% de plomb, moins de à 0.025% de phosphore, de 0.1 à 0.8% de titane, moins de 0.02% d'antimoine destiné au soudage à l'arc submergé de pièces en acier CrMoV contenant de faibles proportions de chrome, à savoir de 2 à 2.5% en masse de chrome. Lors du soudage, un laitier se forme habituellement sur le cordon de soudage par fusion d'éléments présents dans le flux. Ce laitier doit être éliminé après soudage, c'est-à-dire lorsque le cordon de soudage a été soudé. Or, le détachement de laitier se formant lors du soudage d'aciers contenant des teneurs plus élevées de chrome, c'est-à-dire au moins 5% en masse, typiquement de 7 à 13% en masse de chrome, est un problème du fait de la forte concentration en chrome qu'ils renferment. En effet, le chrome présent dans ces aciers plus fortement alliés, s'oxyde de façon notable lors du soudage, ce qui crée une couche importante d'oxydes de chrome entre le métal et le laitier qui va empêcher d'obtenir un détachement de laitier insuffisant car cette couche d'oxydes augmente l'adhérence du laitier au métal. Le problème qui se pose est dès lors de proposer un flux de soudage amélioré utilisable en soudage à l'arc submergé des aciers à forte teneur en chrome (i.e. >5%), en particulier les aciers contenant de 7 à 13% en masse de chrome, pour améliorer le détachement de laitier, ainsi qu'un procédé de soudage à l'arc submergé mettant en oeuvre un tel flux. La solution est un flux de soudage comprenant (% en masse de flux) de 10 à 35% de Mg, de 10 à 25% de Ca, de 7 à 20% de F, de 10 à 35% de Al, et de 0,10 à 7% de Li. Selon le cas, le flux de l'invention peut comprendre l'une ou plusieurs des caractéristiques techniques suivantes : - il comprend en outre (% en masse de flux) de 0,3 à 4% de Mn, de 0,5 à 3% de Fe, de 0,5 à 5% de Ba, de 0,25 à 5% de Na, de 1 à 4% de K, et de 1,5 à 6% de Si. - il comprend au moins 0,20 % de Li. - il comprend au moins 0,25 % de Li. - il comprend en outre de l'oxygène. - il comprend en outre des impuretés inévitables. - le flux comprend en outre (% en masse de flux), l'un ou plusieurs des composés du tableau suivant : Composé % masse Mn 0,25 - 4 Fonte 0,5 - 6 MgO 15 - 40 BaCO3 1 - 5 CaF2 15 - 40 A1203 15 - 40 Na2O 0.25 - 5 K2O 0.5 - 6 SiO2 2-10 CaO 5-16 LiF 0.5 - 6 - il contient moins de 5% en masse de lithium (Li), de préférence moins de 3% en masse de lithium, de préférence encore moins de 2% en masse de lithium. - il contient moins de 1% en masse de lithium (Li) - le lithium est sous forme de fluorure de lithium (LiF), de chlorure de lithium (LiC1) et/ou de carbonate de lithium (Li2CO3). - il contient une proportion massique de 0,1 à 6% de fluorure de lithium (LiF), de chlorure de lithium (LiC1) et/ou de carbonate de lithium (Li2CO3). - il contient une proportion massique de 0,5 à 6 % de fluorure de lithium (LiF), de chlorure de lithium (LiC1) et/ou de carbonate de lithium (Li2CO3). L'invention concerne aussi un procédé de soudage à l'arc submergé d'une ou plusieurs pièces en acier contenant au moins 5% de chrome, dans lequel on utilise un flux selon l'invention. Selon le cas, le procédé de l'invention peut comprendre l'une ou plusieurs des caractéristiques techniques suivantes : - l'on soude une ou plusieurs pièces en acier contenant de 5 à 15% de chrome, de préférence de 6 à 14% de chrome. - l'on soude une ou plusieurs pièces en acier contenant de 7 à 13% de chrome. - l'on soude une pièce mise sous forme d'un tube, c'est-à-dire un conduit, un tuyau, un pipeline... En fait, l'addition de lithium au flux de soudage à l'arc submergé selon la présente invention permet une amélioration du détachement du laitier qui se forme sur les cordons de soudage lors d'une opération de soudage à l'arc submergé d'un acier au chrome, en particulier de nuances P91 contenant environ 9% de Cr, comme donné dans le Tableau 1 suivant. Tableau 1 : Composition de l'acier P91 Acier C Mn P, S (max) Si Cr Mo P91 0.08-0.12 0.3-0.6 0.02/0.01 0.2-0.5 8-9.5 0.85-1.05 Le lithium peut être introduit dans le flux sous différente formes, notamment sous forme de fluorure de lithium (LiF), de chlorure de lithium (LiC1) et/ou de carbonate de lithium (Li2CO3). Toutefois, la forme de fluorure de lithium (LiF) est préférée. Dans tous les cas, l'ajout de lithium se fait préférentiellement en une proportion de 0.1% à 0.8% massique dans le flux, en particulier lorsqu'il est destiné à être utilisé pour opérer un soudage à l'arc submergé d'acier contenant de 7 à 13% de chrome (% en masse) afin d'améliorer le détachement de laitier. En dessous de ces teneurs en lithium, on constate une augmentation non désirée des adhérences du laitier présentes sur le cordon. Exemples Afin de démontrer l'amélioration du détachement du laitier lors d'un soudage d'acier à forte teneur en chrome (>5%), c'est-à-dire contenant de 7-13% en masse de chrome, plusieurs flux différents ont été fabriqués et testés. Plus précisément, on a fabriqué plusieurs flux à base de lithium selon l'invention à partir d'un flux de référence donnée dans les Tableaux 2 et 3 ci-dessous. Tableau 2 : Composition élémentaire du flux de référence Eléments Teneur (% masse) Mn 0,56 Fe 1,30 Mg 16,14 Ba 1,95 Ca 19,69 F 11,60 Al 14,11 Na 0,31 K 1,50 Si 2,35 Reste provient de l'oxygène et d'impuretés. Tableau 3 : Composition des phases du flux Eléments Teneur (% masse) Mn 0,56 Fonte 1,30 Mg0 26,90 BaCO3 2,78 CaF2 23,19 A1203 26,62 Na2O 0,42 1(2O 1,81 SiO2 5,01 CaO 11,41 Ensuite, on a ajouté au flux référence du lithium sous trois formes, à savoir fluorure de lithium (LiF), chlorure de lithium (LiC1) et carbonate de lithium (Li2CO3) et en des quantités allant de 1 à 3% en masse. Ces flux de soudage ont été utilisés pour réaliser un soudage à l'arc submergé de pièces en acier P91 contenant environ 9% de chrome. Les conditions de soudage sont celles du Tableau 4. Tableau 4 : conditions de soudage mises en oeuvre Source de puissance Starmatic 650 DC Plaque d'acier P91 Diamètre fil 2.4-2.5 mm Température préchauffage 200°C Polarité CC+ Courant 330 A Tension 29 V Vitesse de soudage 50 cm/min Apport de chaleur 11(kj/cm) Vitesse d'alimentation fil 1.7 m/min Longueur d'électode sortie 25 mm (stick out) On a ensuite comparé le détachement de laitier obtenu avec les trois flux additionnés de lithium testés avec celui du flux de référence. Il a été constaté que les flux au lithium selon l'invention ne présentaient pas d'adhérences du laitier et ce, quelle que soit la forme du lithium ajouté. Les résultats obtenus sont montrés sur les Figures 1 à 7 représentant l'état de surface du cordon de soudage (% en masse) : - Figure 1 : obtenu avec le flux de référence ; - Figures 2 et 3 : obtenu avec le flux de référence additionné de 1.5% et 3%, respectivement, de Li2CO3 ; - Figure 4 : obtenu avec le flux de référence additionné de 0.75% de LiC1 ; et - Figures 5 à 7 : obtenu avec le flux de référence additionné de 1, 2 et 3%, respectivement, de LiF. On constate, en comparant les Figures 2 et 3 obtenues avec le flux à base de lithium de l'invention à la Figure 1 obtenue avec le flux de référence que l'ajout de carbonate de lithium à hauteur de 1.5% (Erreur ! Source du renvoi introuvable.) et 3% (Erreur ! Source du renvoi introuvable.) dans la composition du flux de référence conduit à une amélioration notable du détachement du laitier du fait de cette addition de lithium puisque les surfaces des cordons obtenus (visibles sur les Fig. 2 et 3) sont moins couverts d'adhérences de laitiers que celui de la Figure 1. En fait, des teneurs de 1.5% et de 3% de Li2CO3 dans le flux représentent respectivement 0.34% et 0.68% massique de lithium dans le flux. De manière analogue, la Figure 4 démontre que l'ajout de chlorure de lithium à hauteur de 0.75% dans le flux de référence permet d'améliorer aussi le détachement du laitier. La présence de 0.75% de LiC1 dans le flux représente 0.16% massique de lithium dans le flux. De même, le fluorure de lithium (LiF) qui a été ajouté à hauteur de 1% (Erreur ! Source du renvoi introuvable.), 2% (Erreur ! Source du renvoi introuvable.) et 3% (Erreur ! Source du renvoi introuvable.), engendre un laitier facilement détachable et même quasiment « auto- détachable » à partir d'une teneur d'environ 2% de LiF ajouté à la formule du flux de référence. En examinant l'oxydation des cordons, on remarque que le cordon du flux contenant 3% de LiF se détache plus facilement que le cordon du flux contenant 2% de LiF. En fait, plus le laitier se détache facilement et rapidement après sa formation, plus le cordon de soudage est chaud lorsqu'il rentre en contact avec l'air ambiant, ce qui conduit à une oxydation plus importante en surface du cordon. Finalement, en comparant les trois flux, il ressort qu'augmenter la quantité de LiF, améliore le détachement de laitier. La présence de 1%, 2% et de 3% de LiF dans le flux représente respectivement 0.18%, 0.37% et 0.56% massique de lithium dans le flux. Ces résultats montrent l'intérêt à utiliser un flux selon l'invention contenant typiquement (% en masse de flux) de 10 à 35% de Mg, de 10 à 25% de Ca, de 7 à 20% de F, de 10 à 35% de Al, et de 0,10 à 7% de Li, dans un procédé de soudage à l'arc submergé de pièces en acier contenant au moins 5% de chrome, à savoir ici de l'ordre de 9% de chrome. REVENDICATIONS1. Flux de soudage comprenant (% en masse de flux) de 10 à 35% de Mg, de 10 à 25% de Ca, de 7 à 20% de F, de 10 à 35% de Al, et de 0,10 à 7% de Li. 2. Flux selon la revendication précédente, caractérisé en ce qu'il comprend en outre (% en masse de flux) de 0,3 à 4% de Mn, de 0,5 à 3% de Fe, de 0,5 à 5% de Ba, de 0,25 à 5% de Na, de 1 à 4% de K, et de 1,5 à 6% de Si. 3. Flux selon l'une des revendications précédentes, caractérisé en ce qu'il comprend au moins 0,20 % de Li, de préférence au moins 0,25 % de Li. 4. Flux selon la revendication précédente, caractérisé en ce qu'il contient moins de 5% en masse de lithium (Li), de préférence moins de 3% en masse de lithium. 5. Flux selon l'une des revendications précédentes, caractérisé en ce qu'il contient moins de 1% en masse de lithium (Li) 6. Flux selon l'une des revendications précédentes, caractérisé en ce que le lithium est sous forme de fluorure de lithium (LiF), de chlorure de lithium (LiC1) et/ou de carbonate de lithium (Li2CO3). 7. Flux selon l'une des revendications précédentes, caractérisé en ce qu'il contient une proportion massique de 0,1 à 6 % de fluorure de lithium (LiF), de chlorure de lithium (LiC1) et/ou de carbonate de lithium (Li2CO3). 8. Flux selon l'une des revendications précédentes, caractérisé en ce qu'il contient une proportion massique de 0,5 à 6 % de fluorure de lithium (LiF), de chlorure de lithium (LiC1) et/ou de carbonate de lithium (Li2CO3). 9. Procédé de soudage à l'arc submergé d'une ou plusieurs pièces en acier contenant au moins 5% de chrome, dans lequel on utilise un flux selon l'une des revendications précédentes. 10. Procédé de soudage selon la revendication 9, caractérisé en ce que l'on soude une ou plusieurs pièces en acier contenant de 5 à 15% de chrome, de préférence de 6 à 14% de chrome. 11. Procédé de soudage selon l'une des revendications 9 ou 10, caractérisé en ce que l'on soude une ou plusieurs pièces en acier contenant de 7 à 13% de chrome. 12. Procédé de soudage selon l'une des revendications 9 à 11, caractérisé en ce que l'on soude une pièce mise sous forme d'un tube.